(57)【要約】【課題】  優れた抗菌効果を長期間発揮する抗菌製品、抗菌製品を製造するための抗菌処理液および被処理物の抗菌処理方法を提供すること。【解決手段】  本発明の抗菌製品は、平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させてなることを特徴とするものである。本発明の抗菌処理液は、平均粒径が１〜１０ｎｍの白金粒子を含むコロイド溶液からなることを特徴とするものである。本発明の被処理物の抗菌処理方法は、本発明の抗菌処理液に被処理物を浸漬した後、または、本発明の抗菌処理液を被処理物に塗付した後、乾燥することで、前記平均粒径の白金粒子を被処理物の表面に付着させることを特徴とするものである。【選択図】  なし【特許請求の範囲】
【請求項１】
平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させてなることを特徴とする抗菌製品。
【請求項２】
被処理物が繊維であることを特徴とする請求項１記載の抗菌製品。
【請求項３】
平均粒径が１〜１０ｎｍの白金粒子を含むコロイド溶液からなることを特徴とする抗菌処理液。
【請求項４】
コロイド溶液が白金イオンを還元することで調製されてなることを特徴とする請求項３記載の抗菌処理液。
【請求項５】
平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させることを特徴とする被処理物の抗菌処理方法。
【発明の詳細な説明】
【技術分野】
【０００１】
本発明は、優れた抗菌効果を長期間発揮する抗菌製品、抗菌製品を製造するための抗菌処理液および被処理物の抗菌処理方法に関する。
【背景技術】
【０００２】
繊維などの被処理物に抗菌性を付与することは従前より行われているところであり、例えば特許文献１には、銀コロイド溶液を繊維に含浸や塗布する方法が記載されている。このような方法は、抗菌成分（例えば銀粒子）を繊維１本１本に練り込んでから製品化する方法と異なり、菌が製品のどの部分に接触しても短時間のうちに抗菌効果を発揮する点において優れている。しかしながら、このような製品は、抗菌成分を繊維の表面に付着させているため、洗濯によって抗菌成分が繊維の表面から脱落しやすいことから、抗菌成分を繊維に練り込んだ製品に比較して洗濯耐久性に劣るという問題がある。
【特許文献１】特開２００４−１６１６３２号公報
【発明の開示】
【発明が解決しようとする課題】
【０００３】
そこで本発明は、抗菌成分を被処理物の表面に強固に付着させることで、優れた抗菌効果を長期間発揮することができる抗菌製品を提供することを目的とする。また、本発明は、このような抗菌製品を製造するための抗菌処理液および被処理物の抗菌処理方法を提供することを目的とする。
【課題を解決するための手段】
【０００４】
本発明者らは、上記の点に鑑みて鋭意研究を重ねた結果、白金イオンを還元することで調製された平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子が被処理物の表面に強固に付着し、優れた抗菌効果を長期間発揮することを見出した。
【０００５】
上記の知見に基づいてなされた本発明の抗菌製品は、請求項１記載の通り、平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させてなることを特徴とする。
また、請求項２記載の抗菌製品は、請求項１記載の抗菌製品において、被処理物が繊維であることを特徴とする。
また、本発明の抗菌処理液は、請求項３記載の通り、平均粒径が１〜１０ｎｍの白金粒子を含むコロイド溶液からなることを特徴とする。
また、請求項４記載の抗菌処理液は、請求項３記載の抗菌処理液において、コロイド溶液が白金イオンを還元することで調製されてなることを特徴とする。
また、本発明の被処理物の抗菌処理方法は、請求項５記載の通り、平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させることを特徴とする。
【発明の効果】
【０００６】
本発明によれば、優れた抗菌効果を長期間発揮する抗菌製品、抗菌製品を製造するための抗菌処理液および被処理物の抗菌処理方法が提供される。
【発明を実施するための最良の形態】
【０００７】
本発明の抗菌製品は、平均粒径が１〜１０ｎｍの白金粒子を含むコロイド溶液からなる抗菌処理液に被処理物を浸漬した後、または、前記抗菌処理液を被処理物に塗付した後、乾燥することで、前記平均粒径の白金粒子を被処理物の表面に付着させてなることを特徴とするものである。本発明において「抗菌」とは、菌の増殖を抑制すること（静菌や制菌）を意味する他、菌を死滅させること（殺菌）もその概念に含む。
【０００８】
本発明における被処理物としては繊維（天然繊維・合成繊維）が代表例として挙げられるが、紙、木材、樹脂、セラミック、金属などでもよい。
【０００９】
本発明の抗菌製品を製造するための抗菌処理液としては、例えば、平均粒径が１〜１０ｎｍの白金粒子を含むコロイド溶液からなるものが挙げられる。このようなコロイド溶液は、例えば、塩化白金酸イオン（ＰｔＣｌ４２−）とアスコルビン酸などの白金イオンに対して還元能力を有する還元剤を水中で反応させ、白金イオンを還元することで調製することができる。コロイド溶液を調製するための水中における白金イオン（塩化白金酸イオン）の濃度は０．００１〜０．１ｍｏｌ／Ｌとすることが望ましく、還元剤の濃度は白金イオンの濃度の５〜２０倍とすることが望ましい。なお、水中において白金イオンを安定に存在させるために、クエン酸などのヒドロキシカルボン酸（ナトリウム塩などの塩の形態であってもよい）を安定化剤として添加することが望ましい。水中における安定化剤の濃度は白金イオンの濃度の０．５〜２倍とすることが望ましい。
【００１０】
被処理物を上記の如き抗菌処理液に浸漬した後、または、抗菌処理液を被処理物に塗付した後、乾燥することで、平均粒径が１〜１０ｎｍの白金粒子を被処理物の表面に強固に付着させることができる。なお、抗菌処理液への被処理物の浸漬方法や被処理物への抗菌処理液の塗付方法、浸漬後や塗付後の乾燥方法は特段限定されるものではない。被処理物として繊維を採用した場合、例えば、洗濯耐久性に優れる医療用抗菌リネン類（医療従事者用白衣、患者用寝巻き、シーツ、カーテンなど）、宿泊施設用抗菌リネン類、抗菌靴下や抗菌下着などの日用抗菌衣類を抗菌製品として製造することができる。
【実施例】
【００１１】
以下、本発明を実施例によって更に詳細に説明するが、本発明は以下の記載に何ら限定して解釈されるものではない。
【００１２】
実施例１：
以下のようにして本発明の抗菌製品を製造した。
工程１：抗菌処理液の調製
０．２０８ｇの塩化白金酸カリウム（Ｋ２ＰｔＣｌ４）を５０ｍＬの純水に溶解して０．０１ｍｏｌ／Ｌ（Ｐｔ（０）として０．０５０ｇ／Ｌ）の塩化白金酸カリウム水溶液を調製した。また、別途、０．１２９ｇのクエン酸ナトリウムを５０ｍＬの純水に溶解して０．０１ｍｏｌ／Ｌ（０．０６６ｇ／ｍＬ）のクエン酸ナトリウム水溶液を、０．８８１ｇのアスコルビン酸を５０ｍＬの純水に溶解して０．１ｍｏｌ／Ｌ（０．４５２ｇ／Ｌ）のアスコルビン酸水溶液をそれぞれ調製した。上記の０．０１ｍｏｌ／Ｌ塩化白金酸カリウム水溶液５０ｍＬを１８００ｍＬの純水に加えた後、さらに０．０１ｍｏｌ／Ｌクエン酸ナトリウム水溶液５０ｍＬと０．１ｍｏｌ／Ｌアスコルビン酸水溶液５０ｍＬをそれぞれ加え、約５分間強く撹拌することで、抗菌処理液として平均粒径が４ｎｍの白金粒子を含むコロイド溶液を得た（平均粒径の測定は溶液を分散・乾固させて行った電界放出型走査電子顕微鏡測定による）。
【００１３】
工程２：綿生地の表面への白金粒子の付着
２０ｃｍ四方の綿生地を工程１で調製した抗菌処理液に浸漬した後、手で絞ってから自然乾燥させることで、綿生地の表面に平均粒径が４ｎｍの白金粒子を付着させ、本発明の抗菌製品を得た。
【００１４】
抗菌評価：
上記のようにして製造した抗菌製品について、製造直後と５０回洗濯した後（洗濯方法は社団法人繊維評価技術協議会が定める制菌加工繊維製品（特定用途）に対する洗濯方法による）の抗菌評価をＪＩＳ  Ｌ  １９０２定量試験（菌液吸収法）に基づいて行った。結果をそれぞれ表１と表２に示す。
【００１５】
【表１】
2008056592.tif 000002
【００１６】
【表２】
2008056592.tif 000003
【００１７】
（数値説明）
Ａ  ：本発明の抗菌製品と無加工の標準綿布に対する植菌数の指標値である
Ｂ  ：無加工の標準綿布の１８時間培養後の菌数の指標値である。
Ｃ  ：本発明の抗菌製品の１８時間培養後の菌数の指標値である。
Ａ−Ｃ：植菌数をどのように変化させるかの指標値である（殺菌活性値）。
Ｂ−Ｃ：菌の増殖をどの程度まで抑制するかの指標値である（静菌活性値）。
【００１８】
（評価結果）
本発明の抗菌製品は、３種類の菌のいずれに対しても優れた静菌効果を示すとともに、殺菌効果も有しており、その効果は５０回洗濯した後も維持されていた。従って、本発明の抗菌製品は、優れた抗菌効果を長期間発揮する洗濯耐久性に優れたものであることがわかった。この結果は、抗菌成分である白金粒子が、平均粒径が４ｎｍと非常に小さいため、綿生地の表面のわずかな凹凸などを利用して強固に付着していることに起因すると考えられた。
【００１９】
安全性評価：
本発明の抗菌製品に対し、標準的なマウスにおける単回経口投与毒性試験、クローズドパッチによるヒト皮膚貼付試験、ウサギにおける皮膚一時刺激性試験、細菌を用いる復帰突然変異試験、モルモットにおける皮膚感作性試験、細胞毒性試験を行ったところ、いずれの試験においても安全性に問題があると結論付けなければならない異常は見当たらず、本発明の抗菌製品は安全性に優れることがわかった。
【００２０】
外観評価：
５０回洗濯した後の本発明の抗菌製品を目視評価したところ、白金粒子は銀粒子と違って酸化に対して安定であるため、抗菌成分として銀粒子を用いた抗菌製品のように銀粒子の酸化による黒ずみの発生などは認められなかった（本発明の抗菌製品は抗菌処理によって着色はしないので綿生地本来の外観のままであった）。
【００２１】
実施例２：
実施例１の工程１で調製した抗菌処理液を２０ｃｍ四方の綿生地にスプレー塗付した後、自然乾燥させることで、綿生地の表面に平均粒径が４ｎｍの白金粒子を付着させ、本発明の抗菌製品を得、その抗菌効果を確認した。
【産業上の利用可能性】
【００２２】
本発明は、優れた抗菌効果を長期間発揮する抗菌製品、抗菌製品を製造するための抗菌処理液および被処理物の抗菌処理方法を提供することができる点において産業上の利用可能性を有する。